(57)【要約】  十字木目金模様を備える装飾金属物品の製造方法および十字木目金模様を備える装飾金属物品を提供する。  銅プレートおよび銀プレートを製作するプレート形成工程と、銅プレートと銀プレートとを、重ね合わせた厚さが１０％以上減ずるように伸ばし密着貼合わせる多層化密着工程と、多層化密着工程を経た多層プレートをねじり、ねじった後の前記多層プレートをそのねじり軸に沿って切断した後、前記多層プレートの切断面が表面となるように、切断された前記多層プレートを伸ばす十字模様木目金プレート形成工程と、十字模様木目金プレートを用いて装飾物を形成する十字木目金模様の装飾物形成工程と、乾燥する装飾物乾燥工程と、焼成して装飾物焼成体を得る焼成体製作工程と、を含む。
2011037236.tif 000002
【特許請求の範囲】
【請求項１】
銅と銅合金とから選択される１種以上の銅粉末と有機バインダとを含有する銅含有可塑性組成物と、銀と銀合金とから選択される１種以上の銀粉末と有機バインダとを含有する銀含有可塑性組成物を、それぞれ板状に形成して銅プレートおよび銀プレートを製作するプレート形成工程と、  この銅プレートと銀プレートとを、その接合面に水を付けて交互に重ね合わせ、次いで荷重をかけて、当該プレートの重ね合わせた厚さが１０％以上減ずるように伸ばし密着貼合わせる多層化密着工程と、  前記多層化密着工程を経た多層プレートをねじり、ねじった後の前記多層プレートをそのねじり軸に沿って切断した後、前記多層プレートの切断面が表面となるように、切断された前記多層プレートを伸ばす十字模様木目金プレート形成工程と、  形成された十字模様木目金プレートを用いて装飾物を形成する十字木目金模様の装飾物形成工程と、  形成された十字木目金模様の装飾物を乾燥する装飾物乾燥工程と、  前記装飾物乾燥工程を経た十字木目金模様の乾燥装飾物を焼成して装飾物焼成体を得る焼成体製作工程と、を含むことを特徴とする十字木目金模様を備える装飾金属物品の製造方法。
【請求項２】
前記多層化密着工程が、前記銅プレートと前記銀プレートとを、その接合面に水を付けて重ね合わせ、次いで荷重をかけて、当該プレートの重ね合わせた厚さが１０％以上減ずるように伸ばし密着貼合わせて銅−銀プレートを形成し、さらに銅−銀プレートを切断または折り返して、当該銅−銀プレート同士をその接合面に水を付けて重ね合わせ、次いで荷重をかけて、当該銅−銀プレートの重ね合わせた厚さが１０％以上減ずるように伸ばし密着貼合わせて多層の銅−銀プレートを得る操作を少なくとも１回以上繰り返して、前記多層プレートを形成することを特徴とする請求の範囲第１項に記載の十字木目金模様を備える装飾金属物品の製造方法。
【請求項３】
前記多層化密着工程において、重ね合わせたプレートを、当該プレートの重ね合わせた厚さが２０〜８０％減ずるように伸ばして密着貼合わせることを特徴とする請求の範囲第１または２項に記載の十字木目金模様を備える装飾金属物品の製造方法。
【請求項４】
前記十字模様木目金プレート形成工程において、前記多層プレートを１５０°以上ねじることを特徴とする請求の範囲第１または２項に記載の十字木目金模様を備える装飾金属物品の製造方法。
【請求項５】
前記装飾物形成工程が、前記十字模様木目金プレートをリング状に造形して十字木目金模様のリングを形成することを特徴とする請求の範囲第１または２項に記載の十字木目金模様を備える装飾金属物品の製造方法。
【請求項６】
前記装飾物形成工程が、前記銀含有可塑性組成物を板状に形成して銀プレートを製作し、当該銀プレートを木芯棒に捲回し、捲回された当該銀プレート表面に水を塗布する工程と、水が塗布された当該銀プレート表面に前記十字模様木目金プレートを捲回して木目金模様のリングを形成する工程と、を含むことを特徴とする請求の範囲第５項に記載の十字木目金模様を備える装飾金属物品の製造方法。
【請求項７】
前記装飾物乾燥工程は、自然乾燥または乾燥温度８０〜１８０℃、乾燥時間１０〜６０分の加熱乾燥で行われることを特徴とする請求の範囲第１または２項に記載の十字木目金模様を備える装飾金属物品の製造方法。
【請求項８】
前記焼成体製作工程が、室温から大気焼成で３５０℃〜４５０℃に達したら加熱源から前記装飾物を直ちに取り出し、次いで還元雰囲気焼成で、室温から７００℃〜８００℃まで加熱、その後その温度を３０分〜９時間保持することを特徴とする請求の範囲第１または２項に記載の十字木目金模様を備える装飾金属物品の製造方法。
【請求項９】
前記焼成体製作工程の全体が、大気焼成で行われることを特徴とする請求の範囲第１または２項に記載の十字木目金模様を備える装飾金属物品の製造方法。
【請求項１０】
前記焼成体製作工程が、焼成温度６６０〜７７０℃、焼成時間３〜４０分であることを特徴とする請求の範囲第９項に記載の十字木目金模様を備える装飾金属物品の製造方法。
【請求項１１】
銅含有可塑性組成物の銅と銅合金とから選択される１種以上の銅粉末は、平均粒径０．１〜４．０μｍの第１銅粉末を２５〜７５重量％含有し、残部が平均粒径４．０μｍを越えて平均粒径１０μｍ以下の第２銅粉末からなる銅混合粉末であり、  銀含有可塑性組成物の銀と銀合金とから選択される１種以上の銀粉末は、平均粒径０．１〜４．０μｍの第１銀粉末を２５〜７５重量％含有し、残部が平均粒径４．０μｍを越えて平均粒径４０μｍ以下の第２銀粉末からなる銀混合粉末であることを特徴とする請求の範囲第１０項に記載の十字木目金模様を備える装飾金属物品の製造方法。
【請求項１２】
前記請求の範囲第１または２項に記載の製造方法により製造されたことを特徴とする十字木目金模様を備える装飾金属物品。
【発明の詳細な説明】
【技術分野】
【０００１】  本発明は、宝飾品、装飾品、装身具などに用いる銅と銅合金とから選ばれる１種以上の銅粉末を含有する銅含有可塑性組成物を焼成した銅焼成部分と、銀と銀合金とから選ばれる１種以上の銀粉末を含有する銀含有可塑性組成物を焼成した銀焼成部分とからなる十字木目金模様を備える装飾金属品の製造方法および十字木目金模様を備える装飾金属物品に関する。
【背景技術】
【０００２】  約４００年前の江戸時代を起源とする日本独自の金属加工技術として、木目金（もくめがね）という技法が知られている。この木目金技法とは、銅、銀、金などの色合いの違う地金を何枚も重ね合わせて拡散接合させて一枚の地金にし、その表面の一部をタガネで打ち削って木目状の模様を出し、凸部分を金槌で平坦にする作業を繰り返して独自の模様を形成するものである。さらに、これを緑青液で煮込んで着色することも可能である。このような木目金は、主に武士の刀を飾る装飾品（鍔）の技術として広まり、現代では、日本以外でもアメリカをはじめ世界各国でも行われており、金属工芸作家、ジュエリー作家などの製作者もいるが、この技術自体が充分に知られている、或いは普及しているとは到底言い難い。【０００３】  このような色合いを異にする複数枚の金属板を重ね合わせて模様を形成する技術において、拡散接合させる際の酸化を防止する目的で、空気（酸素）の侵入を阻止するために、重ね合わせの圧力がかかった状態で重ね合わせた金属板の周縁に、炭ととの粉を混ぜたものを塗り付けて加熱する手法が採られている。  また、重ね合わせの圧力がかかった状態で重ね合わせた前記金属板の周縁に炭ととの粉を塗り付ける方法に代わる手法として、幾つかの提案がなされている。例えば特許文献１には、赤色の銅板、金色の銅合金板および銀色のステンレス鋼板を交互に多段に重ね合わせ、重ね合わせた金属板を補助鉄板で包囲し密封溶接することにより外気から遮断し、重ね合わせの圧力がかかった状態でこれを加熱炉で８００〜８５０℃に加熱して冶金的に積層接着（すなわち、拡散接合）して多層クラッド鈑を得ることが開示されている。  また、特許文献２には、ステンレス鋼などの耐蝕鋼板と、これとは異色相の銅合金板すなわち、黄銅、青銅、赤銅、アビシニアゴールド、マンハイムゴールド、ニユルンベルクゴールドなどとを重ね合わせ、これを鋼製囲板で密封したものを８００〜９００℃に加熱して拡散接合し、表面に異色金属相を有する板状クラッド材を得る例が示されている。具体的には、ステンレス鋼板と黄銅板とを重ね合わせたものを、５ｍｍの薄鋼板で包囲密封し、加熱炉に入れて８００℃に加熱した後圧延して板状クラッド材を得ることが示されている。他の例として、ステンレス鋼板とＣｕ８６．４％、Ｚｎ１１．２％、Ｓｎ１．４％およびＡｕ０．１％の組成のアビシニアゴールド板とを重ね合わせたものを、５ｍｍの薄鋼板で包囲密封し、加熱炉に入れて８５０℃に加熱した後圧延して板状クラッド材を得ることや、ステンレス鋼板とＣｕ９６％、ＡＬ５％およびＦｅ１％の組成のアルミニウムゴールド板とを重ね合わせたものを、１ｍｍの薄鋼板で包囲密封し、加熱炉に入れて８００℃に加熱した後圧延して板状クラッド材を得ることが開示されている。  同様に、特許文献３には、フェライト系またはオーステナイト系ステンレス鋼などの不銹性金属板と、Ｃｕ−Ｚｎ系合金板、Ｃｕ−Ｓｎ系合金板、Ｃｕ−Ａｕ系合金板、Ｃｕ−ＡＬ系合金板などの装飾用金属板とを重ね合わせ、その接合部継ぎ目を溶接などの手段で密封（実施例では、５ｍｍ厚の薄鋼板で包囲密封）し、外気の侵入を阻止した状態で加熱炉に入れ８００〜９００℃にまで加熱し拡��接合することが開示されている。  さらに、特許文献４は、予め所要面に錫または亜鉛の鍍金を施した鋼板に銅または銅合金板を重ね合わせて、その合わせ目周辺からの外気の侵入を阻止した状態で加熱圧延することによって、鍍金金属の溶融点近傍の低温で拡散接合することが示されている。具体的には両面に錫鍍金を施した鋼板の両側に銅板を重ね合わせたものを、１ｍｍ厚さの薄鋼板にて包み込み、継ぎ目を溶接して密封して加熱炉中に入れ２００℃に加熱した後、圧延して複合板を得ることが示されている。また、両面亜鉛鍍金した鋼板の両側に真鍮板を重ね合わせたものを、１ｍｍ厚さの薄鋼板で被覆して約４５０℃に加熱した後、圧延して複合板を得ることが開示されている。【０００４】  貴金属粉末を含有する可塑性組成物を用いる方法において、異なる金属の焼結体を組み合わせた金属物品を作る方法としては、特許文献５〜７に開示される方法が提案されている。なお、特許文献５〜７では、銅を貴金属類に含めて記載しているが、銅は、金、銀、白金属元素である一般的な貴金属類に比較して著しく耐腐食性（耐酸化性）が劣るという特性を有している。すなわち、銅および銅合金は、酸化雰囲気中（大気中）で加熱すると酸化する特性を有している。  特許文献５には、焼結によって異なる色を呈する“貴金属粉末を含有した可塑性組成物”をそれぞれプレート状として複数重ね合わせ、捲回してロール状とし、これを切断して焼結する方法が記載されている。  特許文献６に記載の手法は、第１の貴金属粉末を含有する可塑性組成物をプレート状とし、所望の領域のプレート部分を除去し、除去したプレート部分に別の色を呈する第２の貴金属粉末を含有する可塑性組成物を詰め込んで焼結する方法である。  特許文献７に記載の手法は、焼結によって各々異なった色を呈する複数の貴金属可塑性組成物をブロック又はプレート状に予備成形し、これらを表裏模様が異なるように組み合わせて焼結する方法である。  しかし、これらの特許文献５〜７に記載の技術は、いずれも前記可塑性組成物が塑性変形できるいわば粘土状態で、大雑把な組み合わせで接合する方法であって、粘土状態で色々な模様を表現するため、デザインに大きな制約があるもので、前記特許文献１〜３の何れの方法も、前記木目金の技法により得られる装飾金属物品と比較して紋様にシャープさが欠け、木目金技法の紋様を表現するには到底到らないものであった。【０００５】  また、これらの特許文献５〜７には、その焼成条件について、十分に明確な記載がなされていない。特に特許文献７には、焼成雰囲気についての一切の記載が認められない。  前記特許文献５および前記特許文献６には、純金粉末を含有する可塑性組成物は空気中、すなわち酸化雰囲気で焼結を行い、金７５．０重量％、銀１２．５重量％、銅１２．５重量％の割合で混合した、いわゆるＫ１８の合金金属を含有する可塑性組成物の場合は、アルゴンガス雰囲気中で焼結を行うことが記載されている。すなわち、銅をわずかに１２．５重量％しか含まないＫ１８の如き合金金属を含有する可塑性組成物でさえ、不活性雰囲気中で焼結を行わなければならないことが開示されている。  しかし、これらの特許文献５，６は何れも、異なる色を呈する金属粉末��可塑性組成物を物理的に組み合わせた状態で焼成する発明を提案しているにもかかわらず、例えば純金を含有する酸化雰囲気で焼成を行う可塑性組成物Ａと、Ｋ１８のごとき銅を含む不活性雰囲気中で焼成を行う可塑性組成物Ｂとを組み合わせた状態では、いかなる条件で焼成すべきかの開示は無い。【０００６】  また、前記特許文献５〜７の出願人が発行している参考資料によると、錫（スズ）との銅合金である青銅（ブロンズ）の粉末を含む可塑性組成物の造形体を焼成するには、アルミ箔の上に炭（すみ）などの還元剤を敷いた状態の上に青銅造形体を設置し、ステンレス容器をかぶせた状態で８６０℃まで加熱して１〜３時間程度焼成する方法が記載されている。
【先行技術文献】
【特許文献】
【０００７】
【特許文献１】特公昭５７−４４３４号公報
【特許文献２】特公昭５５−３６０３１号公報
【特許文献３】特公昭５５−１９８６号公報
【特許文献４】特公昭３４−６４１６号公報
【特許文献５】特許２９３２６４８号公報
【特許文献６】特許２９２４１３９号公報
【特許文献７】特許３３８９６１３号公報
【発明の概要】
【発明が解決しようとする課題】
【０００８】  しかしながら、前記木目金の技法は、高度で特殊な彫金技法であって、多大な労力を必要とし、しかも還元性雰囲気を形成する必要もあり、到底カルチャー教室などで習得できる技術ではなかった。特に、木目金模様が十字に交差した「十字木目金模様」の形成は極めて難しく、高度な技量を要するものであった。  また、前記特許文献１に記載の手法では、重ね合わせた複数枚の金属板を補助鉄板で包囲し密封溶接することにより外気から遮断しているが、複数枚の金属板を加圧した状態で、補助鉄板で包み込む作業は、極めて困難な作業を必要とすると共に、密封溶接も高度の技量が必要である。結局、特殊な設備装置と高度な技量を必要とするものであった。  同様に、特許文献２〜４に記載の手法においても、複数枚の金属板の周囲を薄鋼板にて包囲し密封溶接することにより外気から遮断しているが、同様に複数枚の金属板を加圧した状態で、その周囲を薄鋼板で包囲する作業は、極めて困難な作業を必要とすると共に、密封溶接も高度の技量が必要である。結局、特殊な設備装置と高度な技量を必要とするものであった。  さらに、前記特許文献５〜７に記載の技術では、前述の木目金の技法により得られる装飾金属物品と比較して到底およばないものである。  また、前記特許文献５には、二種の可塑性組成物をそれぞれプレート状として重ね合わせ、捲回してロール状とし、これを切断して焼結する手法が記載されており、見ようによっては木目金“的な”技術といえるが、重ね合わせ捲回してロール状とした造形体を粘土状態で切断して焼成するものに過ぎないので、前記木目金の技法により得られる装飾金属物品と比較して、紋様にシャープさが欠け、木目金技法の紋様を表現するには到底到らない、極めて単純な金属物品しか得られるに過ぎないものであった。  さらに、前述のように、銅および銅合金から選ばれる１種以上の銅粉末を含有する銅含有可塑性組成物の焼成条件は、不活性雰囲気中、すなわち還元雰囲気中で基本的に行うことは知られているものの、これら銅含有可塑性組成物と焼成中大気で酸化されない耐酸化性の性質を有する銀などの貴金属粉末を含有する貴金属含有可塑性組成物と組み合わせた複合造形体を、その造形をそこなわずに焼成して装飾金属物品を得るためには、如何なる条件や手順で焼成すべきか具体的には知られていない。【０００９】  そこで、本発明者らは、上記に鑑みて、赤銅（しゃくどう）色の銅、青銅（ブロンズ）、白銅（はくどう）などの多くの色合いのものが知られている銅と銅合金とから選ばれる１種以上の銅粉末を含有する銅含有可塑性組成物と、銀と銀合金とから選ばれる１種以上の銀粉末を含有する銀含有可塑性組成物とを組み合わせた宝飾品、装飾品、装身具などに用いる装飾金属物品の製造方法および装飾金属物品を提供することを検討した結果、本発明に至ったもので、その本発明の目的は、銅含有可塑性組成物を焼成した銅焼成部分と銀含有可塑性組成物を焼成した銀焼成部分とからなる十字木目金模様を備える装飾金属物品の製造方法及び十字木目金模様を備える装飾金属物品を提供することにある。
【課題を解決するための手段】
【００１０】  すなわち、本発明の請求の範囲第１項に係る十字木目金模様を備える装飾金属物品の製造方法は、  銅と銅合金とから選択される１種以上の銅粉末と有機バインダとを含有する銅含有可塑性組成物と、銀と銀合金とから選択される１種以上の銀粉末と有機バインダとを含有する銀含有可塑性組成物を、それぞれ板状に形成して銅プレートおよび銀プレートを製作する［プレート形成工程］と、  この銅プレートと銀プレートとを、その接合面に水を付けて交互に重ね合わせ、次いで荷重をかけて、当該プレートの重ね合わせた厚さが１０％以上減ずるように伸ばし密着貼合わせる［多層化密着工程］と、  前記［多層化密着工程］を経た多層プレートをねじり、ねじった後の前記多層プレートをそのねじり軸に沿って切断した後、前記多層プレートの切断面が表面となるように、切断された前記多層プレートを伸ばす［十字模様木目金プレート形成工程］と、  形成された十字模様木目金プレートを用いて装飾物（即ち、未乾燥の十字木目金模様の装飾物。以下、適宜単に「装飾物」と言う。）を形成する十字木目金模様の［装飾物形成工程］と、  形成された十字木目金模様の装飾物を乾燥する［装飾物乾燥工程］と、  前記［装飾物乾燥工程］を経た十字木目金模様の装飾物を焼成して装飾物焼成体を得る［焼成体製作工程］と、  を含むことを特徴とするものである。【００１１】  かような十字木目金模様を備える装飾金属物品の製造方法によれば、銅含有可塑性組成物と銀含有可塑性組成物とでそれぞれ形成した銅プレートおよび銀プレートを重ね合わせて荷重をかけて伸ばして密着貼り合わせて交互に密着された多層プレートを得、得られた多層プレートをねじり、ねじった後の前記多層プレートをそのねじり軸に沿って切断した後、当該切断後の前記多層プレートを前記多層プレートの切断面が表面となるようにさらに伸ばして十字模様木目金プレートを得、得られた十字模様木目金プレートを用いて装飾物を形成し、形成された当該装飾物を乾燥させた後に焼成するので、高度で特殊な彫金技法を習得することなく容易に伝統工芸の木目金技法と同等以上の装飾金属物品を得ることができる。  つまり、従来の伝統工芸の木目金技法においては、拡散接合させて一枚の地金にする作業、金槌で打ち付けて平坦にする作業を必要とするものであるが、これらの拡散接合の作業も金槌での平坦化作業もそれぞれに極めて危険で重労働であるのに対し、本発明における木目金模様は、前記装飾物を乾燥させる前の軟らかい状態で、多層プレートをねじり、そのねじった多層プレートをそのねじり軸に沿って切断し、その切断面が表面となるように伸ばして、十字木目金模様のプレートを形成し、それを用いて十字木目金模様の装飾物を形成した後に、焼成して装飾物焼成体とするので、軟らかい状態で十字木目金模様を形成することができ、大きな力（労力）を要せずに細かい操作ができ、極めて容易にできるにもかかわらず、伝統工芸の木目金技法と同等以上の模様を形成することができる。  なお、本発明の「十字木目金模様」とは、図１０に示す如く、一つの木目内において中心部から外方に突出するように木目外周で左右が挟まれた突出箇所が複数存在し、当該木目外周で挟まれる突出箇所の中央を通る仮��中央線又は仮想中央曲線（図１０に示す例においては一点鎖線）が交互に交差する模様をいう。必ずしも仮想中央線又は仮想中央曲線が９０°の十字状に交差する必要はなく、単に交差していれば本模様に含まれる。極端な場合には、一つの木目内において当該木目外周で挟まれる突出箇所が４カ所でなく、２カ所や３カ所の場合もあり、仮想中央線又は仮想中央曲線の交互が略Ｌ字状や略Ｔ字状に交差している場合も含まれ、本発明の「十字木目金模様」は最も広義に解するものとする。【００１２】  また、前記［多層化密着工程］においても単に重ねて貼り合わせるばかりでなく、銅プレートと銀プレートとを接合面に水を付けて交互に重ね合わせ、次いで荷重をかけて、当該プレートの重ね合わせた厚さが１０％以上減ずるように伸ばして密着貼合わせるようにしたので、後の工程において、装飾物の多層断面が緻密なものになって層交互が離れることがなく、美麗な十字木目金模様を形成することができる。  さらに、十字木目金模様は前記装飾物を乾燥させる前に多層プレートをねじることにより形成（表現）されるので、極めて容易に従来にない十字木目金模様を形成することができる。  これに対し、前記特許文献５には、前述のように焼結によって各々異なった色を呈する貴金属粉末を含有した複数種類の可塑性組成物をそれぞれプレートとして重ね合わせ、ついでこれらのプレートを捲回して、ロール状の混合体を作製し、該混合体を各可塑性組成物がそれぞれが露出するように粘土状態で切断し、前記切断された混合体を焼結して固化させて金属物品を得る方法が記載されている。  しかし、前記特許文献５では、本発明の多層化密着工程における「接合面に水を付けて交互に重ね合わせ、次いで荷重をかけて、当該プレートの重ね合わせた厚さが１０％以上減ずるようにローラーなどを用いて伸ばす操作」をしていないので、層間で剥離を生じやすく、別異の方法というべきものである。この特許文献５では、ロール状の横断面が形成されるに過ぎず、しかも複数のプレートを単に捲回したものに過ぎないので、その横断面は到底木目金とはいえないものであり、いわばロールケーキ状であって、また当然十字木目金模様も形成されておらず、美術工芸品としては到底面白みのないものである。  前記銅プレートと前記銀プレートとの接合面に付ける「水」は、単なる「水」はむろんのこと、水分を含んで接合面の密着に支障の生じないものであれば何でもよい。この「水」の様態としては、銅銀混合粉末含有ペースト（銅粉末及び銀粉末と有機バインダとを含有する水溶性のペースト状の組成物）、銅粉末含有水溶性ペースト、銀粉末含有水溶性ペーストなどが含まれる。このようなペーストは「水」を含んでいるので使用できるのである。  また、前記［十字模様木目金プレート形成工程］における「ねじって切断した多層プレートを伸ばす」の『伸ばす』の表現も、本発明においては、「伸す」、「展延する」、「圧延する」等の意味を少なくとも含むものとし、最も広義に解釈するものとする。【００１３】  十字木目金模様の乾燥装飾物を形成した装飾物の焼成は、還元雰囲気でも酸化雰囲気でもよい。還元雰囲気による焼成は、アルゴンガス、窒素ガスなどの不活性ガスを焼成中に流し続けなければ���らないことや炭素などの還元剤を装飾物と一緒に密封容器に入れて外部から加熱するなど、煩雑な手間がかかるので、酸化雰囲気（大気焼成）で行うのが好ましい。装飾物の焼成を酸化雰囲気で行うには、前記銅含有可塑性組成物中の銅および銅合金から選択される１種以上の銅粉末を平均粒径１０μｍ以下の銅粉末に限定することが特に好ましい。また、大気焼成で可塑性組成物中の有機バインダの焼散・除去を行った後に、さらに還元焼成で銀粉末と銅粉末の焼結を強固に行うことも好ましい。このようにすることで、装飾物の多層断面がより緻密なものになって層交互が離れることがなく、美麗な木目金模様を形成することができると共に、装飾物表面の酸化膜が極めて少なく酸洗いが不要となる。【００１４】  なお、上記した本発明の“銀合金”とは、銀の含有量が８０重量％以上の合金を意味し、例えば日本の品位検定制度で認められている銀の品位９５０、品位９２５、品位９００および品位８００のものが挙げられる。このような“銀合金”としては、例えば、耐硫化性能を向上させた銀−Ｐｄ合金などが挙げられる。なお、酸化銀を含まない銀合金が好ましい。酸化銀を含まないことにより、ポーラスなものになることを回避することができる。  一方、上記した本発明の“銅合金”とは、銅の含有量が８０重量％以上の合金を意味し、例えば青銅（ブロンズ）、砲金、白銅等が挙げられる。なお、酸化銅を含まない銅合金が好ましい。酸化銅を含まないことにより、酸化銀と同様に、ポーラスなものになることを回避することができる。  また、本発明においては、大気焼成は、大気中で焼成することを意味し、酸化雰囲気での焼成と同義である。また、還元雰囲気は、炭素等の還元剤（加熱時に銅造形体より酸化しやすい物）を乾燥装飾物と一緒に密封容器に入れて外部から加熱する内部状態を含み、アルゴンガス雰囲気などの不活性雰囲気と同義に扱い、これらを含むものとする。【００１５】  本発明の請求の範囲第２項に係る十字木目金模様を備える装飾金属物品の製造方法は、前記銅プレートと前記銀プレートとを、その接合面に水を付けて重ね合わせ、次いで荷重をかけて、当該プレートの重ね合わせた厚さが１０％以上減ずるように伸ばし密着貼合わせて銅−銀プレートを形成し、さらに銅−銀プレートを切断または折り返して、当該銅−銀プレート同士をその接合面に水を付けて重ね合わせ、次いで荷重をかけて、当該銅−銀プレートの重ね合わせた厚さが１０％以上減ずるように伸ばし密着貼合わせて多層の銅−銀プレートを得る操作を少なくとも１回以上繰り返して、前記多層プレートを形成することを特徴とするものである。【００１６】  かような請求の範囲第２項の十字木目金模様を備える装飾金属物品の製造方法によれば、前記［多層化密着工程］により得られる多層プレートが極めて多くの層からなり、各プレートの厚さが均等に伸ばすことができるため、より綺麗な十字木目金模様が形成できる。【００１７】  本発明の請求の範囲第３項に係る十字木目金模様を備える装飾金属物品の製造方法は、前記［多層化密着工程］において、重ね合わせたプレートを、当該プレートの重ね合わせた厚さが２０〜８０％減ずるように伸ばして密着貼合わせることを特徴とするものである。��００１８】  かような請求の範囲第３項の十字木目金模様を備える装飾金属物品の製造方法によれば、より緻密で綺麗な十字木目金模様が形成できる。【００１９】  本発明の請求の範囲第４項に係る十字木目金模様を備える装飾金属物品の製造方法は、前記十字模様木目金プレート形成工程において、前記多層プレートを１５０°以上ねじることを特徴とする。【００２０】  かような請求の範囲第４項の十字木目金模様を備える装飾金属物品の製造方法によれば、より緻密で綺麗な十字木目金模様が形成できる。【００２１】  本発明の請求の範囲第５項に係る十字木目金模様を備える装飾金属物品の製造方法は、前記［装飾物形成工程］が、前記木目金プレートをリング状に造形して十字木目金模様のリングを形成することを特徴とする。【００２２】  かような請求の範囲第５項の十字木目金模様を備える装飾金属物品の製造方法によれば、緻密で綺麗な十字木目金模様の指輪や腕輪が簡単に製作できる。【００２３】  本発明の請求の範囲第６項に係る十字木目金模様を備える装飾金属物品の製造方法は、前記銀含有可塑性組成物を板状に形成して銀プレートを製作し、当該銀プレートを木芯棒に捲回し、捲回された当該銀プレート表面に水を塗布する工程と、水が塗布された当該銀プレート表面に前記十字模様木目金プレートを捲回して木目金模様のリングを形成する工程と、を含むことを特徴とする。【００２４】  かような請求の範囲第６項の十字木目金模様を備える装飾金属物品の製造方法によれば、リングに含まれる銅が肌に直接接触することがないため、リングの錆び及び緑青の発生を防止できる。【００２５】  本発明の請求の範囲第７項に係る十字木目金模様を備える装飾金属物品の製造方法は、前記［装飾物乾燥工程］は、自然乾燥または乾燥温度８０〜１８０℃、乾燥時間１０〜６０分の加熱乾燥で行われることを特徴とする。【００２６】  かような請求の範囲第７項の十字木目金模様を備える装飾金属物品の製造方法によれば、加熱乾燥は、乾燥機、電気炉、ドライヤーなどで行うことができる。加熱乾燥は、好ましくは乾燥温度８０〜１２０℃で乾燥時間２０〜４０分である。  乾燥の完了状態は、好ましくは、８０〜１２０℃に加熱された乾燥装飾物から水蒸気が出ていない状態をいう。その確認は、例えば８０〜１２０℃に加熱された前記乾燥装飾物にガラス板やステンレス板を近づけて結露が生ずるかどうかで判断できる。結露が生じなければ乾燥終了とみなしてよい。  なお、前記乾燥は、自然乾燥でもできるが、１日以上行うことが特に好ましい。乾燥した確認は、ドライヤーなどで加熱し、前述の如く結露しないことを確認することによって行われる。【００２７】  本発明の請求の範囲第８項に係る十字木目金模様を備える装飾金属物品の製造方法は、前記［焼成体製作工程］が、室温から大気焼成で３５０℃〜４５０℃に達したら加熱源から前記装飾物を直ちに取り出し、次いで還元雰囲気焼成で、室温から７００℃〜８００℃まで加熱、その後その温度を３０分〜９時間保持することを特徴とする。【００２８】  かような請求の範囲第８項の木目金模様を備える装飾金属物品の製造方法によれば、大気焼成にて乾燥装飾物を焼成することで、含まれる有機バインダの焼散・除去を行���た後に、さらに還元焼成で銀粉末と銅粉末の焼結を強固に行う。このようにすることで、装飾物の多層断面がより緻密なものになって層交互が離れることがなく、美麗な木目金模様を形成することができると共に、装飾物表面の酸化膜が極めて少なく酸洗いが不要となる。  なお、還元雰囲気焼成の具体的な方法は特に制限されないものの、例えば密閉した耐熱性容器（例えばステンレス製、アルタイト製等）内で炭素とともに焼成することにより還元雰囲気焼成ができる。【００２９】  本発明の請求の範囲第９項に係る十字木目金模様を備える装飾金属物品の製造方法は、上記した請求の範囲第１または２項において、前記［焼成体製作工程］の全体が、大気焼成されることを特徴とするものである。【００３０】  かような請求の範囲第９項の十字木目金模様を備える装飾金属物品の製造方法によれば、大気焼成するため、従来のように還元雰囲気による焼成を行わないので、アルゴンガス、窒素ガスなどの不活性ガスを焼成中に流し続けなければならない煩雑な手間や炭素などの還元剤を乾燥装飾物と一緒に密封容器に入れて外部から加熱するなどの煩雑な手間などが、回避でき、カルチャースクールなどで気軽に適用できるようになる。【００３１】  本発明の請求の範囲第１０項に係る十字木目金模様を備える装飾金属物品の製造方法は、前記［焼成体製作工程］が、焼成温度６６０〜７７０℃、焼成時間３〜４０分であることを特徴とするものである。【００３２】  かような請求の範囲第１０項の十字木目金模様を備える装飾金属物品によれば、銅造形体単独の焼成や銀造形体単独の焼成に比べて低い温度にてかつ短い時間にて焼成を実施することが特に好ましい。  大気焼成では、電気炉を前記焼成温度に予熱しておき、その温度に保持された電気炉に前記装飾物を投入し、所定の温度を保持して前記焼成時間後に取り出して急冷すればよい。【００３３】  本発明の請求の範囲第１１項に係る十字木目金模様を備える装飾金属物品の製造方法は、銅含有可塑性組成物の銅および銅合金から選択される１種以上の銅粉末は、平均粒径０．１〜４．０μｍの第１銅粉末を２５〜７５重量％含有し、残部が平均粒径４．０μｍを越えて平均粒径１０μｍ以下の第２銅粉末からなる銅混合粉末であり、銀含有可塑性組成物の銀および銀合金から選択される１種以上の銀粉末は、平均粒径０．１〜４．０μｍの第１銀粉末を２５〜７５重量％含有し、残部が平均粒径４．０μｍを越えて平均粒径４０μｍ以下の第２銀粉末からなる銀混合粉末であることを特徴とするものである。【００３４】  かような請求の範囲第１１項の十字木目金模様を備える装飾金属物品の製造方法によれば、銅含有可塑性組成物における銅と銅合金とから選択される１種以上の銅粉末を平均粒径１０μｍ以下の銅粉末に限定すると共に、銅含有可塑性組成物および銀含有可塑性組成物における粉末を、それぞれ平均粒径が異なる特定の混合粉末とし、当該銅含有可塑性組成物と当該銀含有可塑性組成物とを組み合わせて造形・十字木目金模様・乾燥を施した乾燥装飾物を、所定の焼成温度と焼成時間で大気焼成しても、その造形を“そこなわずに”焼成できて、銅プレート焼成部分（銅造形焼成部分）も銀プレート焼成部分（銀造形焼成部分）も工芸や装���用の焼結物品に必要な一定の強度を得ることができる。  これらの銅含有可塑性組成物と銀含有可塑性組成物は、それぞれに平均粒径が異なる特定の混合粉末を用いたものであり、焼成後の線収縮率も同程度に低く抑えることができ、装飾物焼成体において一方の収縮が大きすぎて焼成後に剥がれたり形状を損なうことがない。  大気焼成によって銅プレート焼成部分の表面が極薄く酸化しても、内部まで酸化の影響を受けることがない。そのため、簡単に銅プレート焼成部分の表面の酸化膜が剥離でき、見栄えも工芸や装飾用の焼成物品として十分に通用するものが得られる。なお、銀造形焼成部分については、銀含有可塑性組成物中の銀合金成分によっては希に還元雰囲気で行った方が好ましい場合もあるが、一般的には大気焼成しても、特に支障なく行うことができる。  したがって、従来のように還元雰囲気による焼成を行わないので、アルゴンガス、窒素ガスなどの不活性ガスを焼成中に流し続けなければならない煩雑な手間や炭素などの還元剤を乾燥装飾物と一緒に密封容器に入れて外部から加熱するなどの煩雑な手間などが、回避でき、カルチャー教室などで気軽に適用できるようになる。  また、本発明では、銅含有可塑性組成物と銀含有可塑性組成物とを組み合わせて形成した乾燥装飾物を同時に（一度に）大気焼成するため、焼成設備を何度も使用することがないので、極めて効率的である。  なお、本発明に係わる銅、銅合金、銀、銀合金の“平均粒径”とは、中位径、中径、メディアン径、メジアン径または５０％粒径とも言い、通常Ｄ５０で表示されるもので、累積曲線の５０％に対応する粒径を意味する。具体的には３本のレーザー散乱光検出機構を持つレーザー回折式粒度分布測定装置（マイクロトラック社製）を用い、測定条件を［粒子透過性：反射］と［真球／非球形：非球形］としたときに（粒子透過性の設定を反射に、真球／非球形の選定を非球形に設定したときに）測定される粒度分布のＤ５０の値とする。【００３５】  本発明の請求の範囲第１２項に係る十字木目金模様を備える装飾金属物品は、前記請求の範囲第１または２項に記載の製造方法により製造されたことを特徴とするものである。【００３６】  かような請求の範囲第１２項の十字木目金模様を備える装飾金属物品は、赤銅（しゃくどう）色の銅、青銅（ブロンズ）、白銅（はくどう）などの多くの色合いを備える銅含有可塑性組成物の焼成品と白銀色、銀色などの色合いを備える銀含有可塑性組成物の焼成品との色合いのコントラストが明確で、伝統工芸の木目金技法と同等以上の複雑な十字木目金模様が表現され、宝飾品、装飾品、装身具などとして見栄えも十分で工芸や装飾用の焼成物品として十分に通用するものとなる。
【発明の効果】
【００３７】  本発明の十字木目金模様を備える装飾金属物品の製造方法によれば、銅含有可塑性組成物と銀含有可塑性組成物とでそれぞれ形成した銅プレートおよび銀プレートを重ね合わせて荷重をかけて伸ばして密着貼り合わせて交互に密着された多層プレートを得、そして、得られた多層プレートをねじり、ねじった後の前記多層プレートをそのねじり軸に沿って切断した後、前記多層プレートの切断面が表面となるように、切断された前記多層プレートを伸ばして十字模様木目金プレートを得、さらに、得られた十字模様木目金プレートを用いて装飾物を形成し、形成された当該装飾物を乾燥させた後に焼成するので、高度で特殊な彫金技法を習得することなく容易に伝統工芸の木目金技法と同等以上の装飾金属物品を得ることができる。  そして、装飾物焼成体の多層断面が緻密なものになって層交互が離れることがなく、美麗な十字木目金模様を形成できるため、単にロールケーキ状の装飾物を形成するに過ぎない前記特許文献５に比べて製作する装飾物の形状や模様の選択も自由にかつ容易に行える点でも、格段に優れた手法といえる。【００３８】  また、本発明の請求の範囲第２項の十字木目金模様を備える装飾金属物品の製造方法によれば、多層プレートが極めて多くの層からなり、各プレートの厚さが均等に伸ばすことができるため、より綺麗な十字木目金模様が形成できる。
【図面の簡単な説明】
【００３９】
【図１】図示実施例のプレート形成工程において得られた銅プレートを模式的に示す図である。
【図２】図示実施例のプレート形成工程において得られた銀プレートを模式的に示す図である。
【図３】図示実施例の多層化密着工程において銅プレートと銀プレートとを密着した様子を模式的に示す図である。
【図４】図示実施例の多層化密着工程を経た多層プレートを模式的に示す図である。
【図５】図示実施例の十字模様木目金プレート形成工程において多層プレートを１８０°ねじった様子を模式的に示す図である。
【図６】図５のねじった多層プレートを、そのねじり軸に沿って半分に切断した様子を模式的に示す図である。
【図７】図示実施例の十字模様木目金プレート形成工程において得られる十字模様木目金プレートを模式的に示す図である。
【図８】図示実施例の十字木目金模様の装飾物形成工程で木芯棒に巻きつけて形成した十字木目金模様のリング（装飾物）を模式的に示す図である。
【図９】実施例１で製造したリング状の装飾金属物品である。
【図１０】「十字木目金模様」を説明するための説明図である。
【発明を実施するための形態】
【００４０】  まず、本発明において、銅含有可塑性組成物と銀含有可塑性組成物について説明する。  前記銅含有可塑性組成物は、銅および銅合金から選択される１種以上の銅粉末と有機バインダとを含有する。  また、前記銀含有可塑性組成物は、銀および銀合金から選択される１種以上の銀粉末と有機バインダとを含有する。  好ましく使用される銅含有可塑性組成物は、銅と銅合金とから選択される１種以上の銅粉末であって、平均粒径０．１〜４．０μｍの第１銅粉末を２５〜７５重量％含有し、残部が平均粒径４．０μｍを越えて平均粒径１０μｍ以下の第２銅粉末からなる銅混合粉末と有機バインダとを含有するものである。  また、好ましく使用される銀含有可塑性組成物は、銀と銀合金とから選択される１種以上の銀粉末であって、平均粒径０．１〜４．０μｍの第１銀粉末を２５〜７５重量％含有し、残部が平均粒径４．０μｍを越えて平均粒径４０μｍ以下の第２銀粉末からなる銀混合粉末と有機バインダとを含有するものである。  前述のように銅は、赤銅（しゃくどう）色を有し、銅合金としては、錫（スズ）との銅合金である青銅（ブロンズ）、ニッケルとの銅合金である白銅（はくどう）など多くの色合いのものが知られている。  また、銀は、白銀（しろがね）色を有し、銀合金としては、例えば、前述した日本の品位検定制度で認められている銀の品位９５０、品位９２５、品位９００および品位８００のものやＰｄを１％添加した銀−Ｐｄ合金などを用いることができる。  これらの銅粉末、銅合金粉末、銀粉末、銀合金粉末としては、アトマイズ粉、還元粉など製造方法は特に指定はないが、粒子が球状に近い形状であることが好適に使用される。
【００４１】  前記のそれぞれ平均粒径が異なる特定の混合粉末を含有する銅含有可塑性組成物と銀含有可塑性組成物とを組み合わせて造形した装飾物は、大気焼成でき、銅造形焼成部分も銀造形焼成部分も工芸や装飾用の焼結物品に必要な一定の強度を得ることができ、さらに焼成後のそれぞれの焼成体（造形焼成部分）の収縮を近似させることができ、造形焼成体において一方の収縮が大きすぎて焼成後に剥がれたり形状を損なうことがない。  また、大気焼成によって銅造形焼成部分の表面が極薄く酸化しても、内部まで酸化の影響を受けることがない。そのため、急冷や酸洗い、磨きなどにより簡単に銅造形焼成部分の表面の酸化膜が剥離でき、見栄えも十分工芸や装飾用の焼結物品として十分に通用するものが得られる。
【００４２】  また、銅と銅合金とから選択される１種以上の銅粉末についても、銀と銀合金とから選択される１種以上の銀粉末についても、より好ましくは、平均粒径０．５〜４．０μｍの第１銅粉末を２５〜７５重量％含有し、残部が平均粒径４．０μｍを越えて平均粒径１０μｍ以下の第２銅粉末からなる銅混合粉末、および平均粒径０．５〜４．０μｍの第１銀粉末を２５〜７５重量％含有し、残部が平均粒径４．０μｍを越えて平均粒径３０μｍ以下の第２銀粉末からなる銀混合粉末がよい。  さらに好ましくは、平均粒径２．０〜３．０μｍの第１銅粉末を３０〜７０重量％含有し、残部が平均粒径５〜１０μｍの第２銅粉末からなる銅混合粉末、および平均粒径２．０〜３．０μｍの第１銀粉末を３０〜７０重量％含有し、残部が平均粒径５〜２０μｍの第２銀粉末からなる銀混合粉末がよい。
【００４３】  前記有機バインダとしては、特に限定するものではないが、メチルセルロース、エチルセルロース、ヒドロキシエチルセルロース、ヒドロキシプロピルセルロース、ヒドロキシプロピルメチルセルロース、カルメロース（カルボキシメチルセルロース）、カルボキシメチルセルロースナトリウム、カルボキシメチルセルロースカリウム、カルボキシメチルセルロースカルシウムなどのセルロース系バインダ、アルギン酸ナトリウムなどのアルギン酸系バインダ、澱粉、片栗粉、小麦粉、ブリティシュガム、キサンタンガム、デキストリン、デキストラン、プルランなどの多糖類系バインダ、ゼラチンなどの動物系バインダ、ポリビニルアルコール、ポリビニルピロリドンなどのビニル系バインダ、ポリアクリル酸、ポリアクリル酸エステルなどのアクリル系バインダ、ポリエチレンオキサイド、ポリプロピレンオキサイド、ポリエチレングリコールなどのその他樹脂系バインダなどから一種以上のバインダを選択して使用するのが好ましい。セルロース系バインダにおいては、特に水溶性のセルロース系バインダを用いることが最も好ましい。
【００４４】  さらに必要により、添加物として前記有機バインダに下記の物質を加えてもよい。すなわち添加物としては、有機酸（オレイン酸、ステアリン酸、フタル酸、パルミチン酸、セパシン酸、アセチルクエン酸、ヒドロキシ安息香酸、ラウリン酸、ミリスチン酸、カプロン酸、エナント酸、酪酸、カプリン酸、クエン酸）、フタル酸−ｎ−ジオクチル、フタル酸−ｎ−ジプチルなどの有機酸エステル（メチル基、エチル基、プロピル基、ブチル基、オクチル基、ヘキシル基、ジメチル基、ジエチル基、イソプロピル基、イソブチル基を有する有機酸エステル）、高級アルコール（オクタノール、ノナノール、デカノール）、多価アルコール（グリセリン、アラビット、ソルビタン、ジグリセリン、イソプレングリコール、１，３ブチレングリコール）、エーテル（ジオクチルエーテル、ジデシルエーテル）、フェニルプロパンを骨格とする構成単位体が縮合してなる網状高分子であるリグニン、流動パラフィンおよび油脂からなる群より選ばれた１種又は２種以上の混合物（例えば、オレイン酸を多く含むオリーブ油）などが挙げられる。これら添加物は、可塑性を改善する目的で添加されたり、造形時に銅含有可塑性組成物や銀含有可塑性組成物が手に付着しないようにする目的で添加されたりする。さらに、上記添加物であるリグニンやグリセリンは、適度な保水性を与える。  さらに添加物として、アニオン系、カチオン系、ノニオン系などの界面活性剤が挙げられる。上記界面活性剤は、銀粉末や銅粉末と有機バインダとの混合性が良くなるという作用や保水性を向上させる作用を果たす。
【００４５】  前記有機バインダのうち、水溶性のセルロース系バインダは、可塑性を付与する作用を果たす。また、前記有機バインダのうち、ポリエチレンオキサイドは、低濃度で高い粘性を与え、液状での接着性を向上する作用を果たす。また、アルギン酸ナトリウムは、前記グリセリンと同様に適度な保水性を与えるが、密着向上作用にも寄与する。さらに、ポリアクリル酸エステル及びポリアクリル酸は、粘着性をより強固にする作用を果たす。  水溶性のセルロース系バインダについては、前述のように可塑性を付与する作用を果たすが、水溶性のセルロース系バインダとしては、メチルセルロース、ヒドロキシエチルセルロース、ヒドロキシプロピルセルロース、ヒドロキシプロピルメチルセルロース、カルボキシメチルセルロースナトリウム、カルボキシメチルセルロースカリウム、カルボキシメチルセルロースカルシウムなどが用いられ、水に溶解して用いる。
【００４６】  上述した水溶性のセルロース系バインダを有機バインダとして用いる銅含有可塑性組成物、銀含有可塑性組成物における有機バインダの量として、より好ましい様態としては、有機バインダの合計量が、水を除いた固形分表示で０．１〜４ｗｔ％の範囲内であることが望ましい。この場合、有機バインダの量が０．１ｗｔ％より少ないと、均質な銅含有可塑性組成物、銀含有可塑性組成物とすることが難しい。また、塗着、乾燥後の強度が弱くなるといった不都合がある。有機バインダの量が４ｗｔ％を越えると、収縮率が大きくなり、ひび割れが生じやすくなる。したがって、有機バインダの量は０．１〜４ｗｔ％が望ましい。  ポリエチレンオキサイドを用いる場合には、分子量１０万〜数百万のポリエチレンオキサイドを０．１〜３ｗｔ％の範囲内のものを用いることが望ましい。  また、界面活性剤を用いる場合には、０．０３〜３ｗｔ％の範囲内であることが望ましく、油脂を用いる場合には、０．１〜３重量％の範囲内であることが望ましい。
【００４７】  さらに、水は必要量加えるものとし、少なすぎると硬くなって造形し難く、多すぎると形状が保てなくなる。本発明にて用いる銅含有可塑性組成物や銀含有可塑性組成物は、水の含有量により、粘土状でもペースト状でもスラリー状にも調製できる。  前記好適な組成では、何れの可塑性組成物においても金属粉末は７５〜９９ｗｔ％であるが、少なすぎると、収縮が大きくなり、焼結にも支障を生じ、多すぎると、その分、有機バインダ及び水の割合が少なくなって、造形に支障を生ずる。
【００４８】  また、焼結促進剤としてＢｉ、Ｓｅ、Ｓｂ、Ｉｎ、Ｓｎ、Ｚｎ粉末又はそれらの合金粉末を加えても良い。  さらに、密着性向上剤として炭酸鉛、炭酸リチウム、酸化亜鉛、リン酸、炭酸ナトリウム、酸化バナジウム、珪酸ナトリウム、リン酸塩などから選ばれる金属化合物粉末又はガラス粉末を加えても良い。  また、可塑性を改善する目的で、リグニンの如きフェニルプロパンを骨格とする構成単位体が縮合してなる網状高分子、グリセリン、ジグリセリン、イソプレングリコール、１，３ブチレングリコール、流動パラフィン、アルコール類、油脂、フタル酸、フタル酸−ｎ−ジオクチル、フタル酸−ｎ−ジブチル、ポリビニルアルコールを加え、必要に応じて界面活性剤、表面活性剤を加えても良い。  さらに、焼成時の変形を防止する目的で酸化ジルコニウムなどの金属酸化物を添加しても良い。これは、金属酸化物によって焼結を遅らせることで、有機バインダが燃焼した際に発生するガスなどが外部へ拡散するための通路を形成する効果がある。
【００４９】  次に、以上の前記銅含有可塑性組成物と前記銀含有可塑性組成物とを組み合わせて、装飾物焼成体を得る本発明の装飾金属物品の製造方法の請求の範囲第１項における［プレート形成工程］、［多層化密着工程］、［十字模様木目金プレート形成工程］、［装飾物形成工程］、「装飾物乾燥工程」、［焼成体製作工程］についてそれぞれ説明する。
【００５０】［プレート形成工程］  この工程では、銅と銅合金とから選択される１種以上の銅粉末と有機バインダとを含有する銅含有可塑性組成物と、銀と銀合金とから選択される１種以上の銀粉末と有機バインダとを含有する銀含有可塑性組成物を、それぞれ板状に形成して銅プレートと銀プレートを形成する。  この工程では、形成する銅プレートと銀プレートは、ほぼ同じ大きさでほぼ同じ厚みに形成することが多いが、必ずしも同じ厚みに形成する必要はなく、意図的に異なる厚みに形成してもよい。
【００５１】［多層化密着工程］  この工程では、前記銅プレートと前記銀プレートとを、その接合面に水を付けて交互に重ね合わせ、次いで荷重をかけて、当該プレートの重ね合わせた厚さが１０％以上減ずるようにローラーなどを用いて伸ばし密着貼合わせる。  もしも銅プレートと銀プレートとを接合面に水を付けて交互に重ね合わせ、次いで荷重をかけて、当該プレートの重ね合わせた厚さが１０％以上減ずるように伸ばして密着貼合わせるようにしないと、装飾物の多層断面が緻密なものにならず、層交互が離れている部分があったりして、十字木目金の如き模様に不備が生じてしまう。  前記銅プレートと前記銀プレートとの接合面に付ける「水」は、単なる「水」はむろんのこと、水分を含んで接合面の密着に支障の生じないものであれば何でもよい。この「水」の様態としては、銅銀混合粉末含有水溶性ペースト（銅粉末及び銀粉末と有機バインダと水を含有する水溶性のペースト状の組成物）、銅粉末含有水溶性ペースト、銀粉末含有水溶性ペーストなどが含まれる。このようなペーストは「水」を含んでいるので使用できるのである。このような水溶性ペーストを用いる場合、その組成に特に制限は無いが、銅粉末と銀粉末とが３：７の重量比で含有され、さらに、当該ペーストの全量における銅粉末及び銀粉末の合計量が７０〜９０重量％であり、残部が水及び有機バインダからなるペーストが特に好適である。  上記のペーストにおいて、銅粉末及び銀粉末の含有比が３：７とした理由は以下の通りである。即ち、銅−銀系の平衡状態図において、通常の焼成温度である７８０℃付近において、銅−銀系の結晶を形成する比率が、銀が７０重量％（即ち銅が３０重量％（３９．９原子％））であるからである。  この多層化密着工程は、前記特許文献５ではプレートを常温にて作製して重ね合わせる工程に一見類似するが、その接合面に水を付けて交互に重ね合わせ、次いで荷重をかけて、当該プレートの重ね合わせた厚さが１０％以上減ずるようにローラーなどを用いて伸ばす操作をしていないので、層間で剥離を生じやすく、別異の工程というべきものである。  また、本発明の多層化密着工程は、伝統工芸の木目金技法においては、拡散接合させて一枚の地金にする作業、金槌で打ち付けて平坦にする作業に相当するものであるが、これらの拡散接合の作業も金槌での平坦化作業もそれぞれに極めて危険で重労働であるのに対し、本発明におけるこの多層化密着工程は、労力的にも殆ど必要なく、極めて容易に実施できる。  なお、本工程において密着される銅プレートと銀プレートとは、その順番が交互になっている限り、後述する装飾物を製造した際にどちらが表面側になっていてもよい。即ち、例えば二表面をいずれも銅プレートとしてもよいし、いずれも銀プレートとしてもよい。また、当然、片方の表面を銅プレートとし、もう片方の表面を銀プレートとすることもできる。ただし、例えば装飾物をリング状のものとする場合には、肌に触れる表面（即ち内側）が銀プレートとなるように配設することが好ましい。
【００５２】  この［多層化密着工程］は、請求の範囲第２項に係る発明では、前記銅プレートと前記銀プレートとを、その接合面に水を付けて重ね合わせ、次いで荷重をかけて、当該プレートの重ね合わせた厚さが１０％以上減ずるように伸ばし密着貼合わせて銅−銀プレートを形成し、さらに銅−銀プレートを切断または折り返して、当該銅−銀プレート同士をその接合面に水を付けて重ね合わせ、次いで荷重をかけて、当該銅−銀プレートの重ね合わせた厚さが１０％以上減ずるように伸ばし密着貼合わせて多層の銅−銀プレートを得る操作を少なくとも１回以上繰り返して、前記多層プレートを形成する。  このような請求の範囲第２項における［多層化密着工程］にて得られる多層プレートは、各プレートの厚さが均等に伸ばすことができるため、より綺麗な十字木目金模様が形成できる。
【００５３】  さらに、この［多層化密着工程］は、請求の範囲第３項に係る発明では、重ね合わせたプレートを、当該プレートの重ね合わせた厚さが２０〜８０％減ずるように伸ばして密着貼合わせる。  このような請求の範囲第３項における［多層化密着工程］によれば、より緻密で綺麗な十字木目金模様が形成できる。
【００５４】［十字模様木目金プレート形成工程］  本工程においては、前記［多層化密着工程］を経た多層プレートをねじり、ねじった後の前記多層プレートをそのねじり軸に沿って切断した後、上記多層プレートの切断面が表面となるように、切断された上記多層プレートを伸ばし、十字模様が形成された木目金プレート（即ち十字模様木目金プレート）を形成する。  より好ましくは、上記の多層化密着工程を経た多層プレートを、当該多層プレートの長手方向に沿った軸を回転中心軸としてねじることにより形成される「ねじれ部分」が、少なくとも１つ以上形成されるように、上記多層プレートをねじり、ねじった後の上記多層プレートを当該回転中心軸に沿って切断した後、上記多層プレートの切断面が表面となるように、切断された上記多層プレートを伸ばし、十字模様が形成された木目金プレートを形成する。  他方、多層プレートの短手方向に沿った軸を回転中心軸としてねじることができるのであれば、ねじった後の上記多層プレートを当該回転中心軸に沿って切断した後、上記多層プレートの切断面が表面となるように、切断された上記多層プレートを伸ばし、十字模様が形成された木目金プレートを形成するようにしてもよい。  前述した「ねじった後の前記多層プレートをそのねじり軸に沿って切断する場合（回転中心軸に沿って切断する場合）」においては、当該軸に平行でなくともよく、当該軸から大きく離れずに切断する場合も含み、切断面が曲線でもよい。したがって、「軸に沿って切断する」は、最も広義に解するものとする。
【００５５】  ここで、上記の「ねじれ部分」とは、多層プレートをねじることにより板状面から傾きが生じて再び板状面となる変形部分である。換言すると、ねじる角度によって、「ねじれ部分」を境目としてその前後の多層プレート部分の一端部側の板状面と他端側の板状面とを対比すると、その傾きが異なるものとなったり、表裏が反転したりすることになる。したがって、「ねじり角度（ねじる角度）」は、上記一端側の板状面に対する他端側の板状面の角度を表すものとなる。言い換えると、前記ねじり軸（前記回転中心軸）の回転角である。
【００５６】  また、本発明の十字木目金模様を備える装飾金属物品の製造方法において、「ねじる」とは、上記の多層プレートの一端側の面を固定し他端側の面を回転させる動作または上記の多層プレートの両端側の面をつかんで、互いに逆の方向にまわす動作を表す。  ねじる角度は特に制限されないが、より綺麗な十字木目金模様を形成する観点から、好ましくは前記多層プレートを１５０°以上、より好ましくは１８０°以上ねじることが望ましい。さらに、ねじる角度が３６０°であってもよく、それ以上ねじってもよい。例えば、多層プレートの一端から他端までドリル状に全てねじった状態にしてもよい。  さらに好ましくは、（１８０°×ｎ）±３０°（ただし、ｎは１以上の整数を表す。）となる角度の範囲で、また、工程を容易にする観点から、特に好ましくは１８０°の正の整数倍（即ち１８０°×ｎ）の角度にてねじることが望ましい。
【００５７】  具体的な例を挙げて「ねじれ部分」のねじり角度と十字木目金模様の関係を示すと、以下のようになる。即ち、多層プレートのねじり角度をθとする場合、例えば０°＜θ≦１８０°の時に形成される「ねじれ部分」によって形成される十字模様木目金プレート表面の十字木目金模様の数は１つとなる。特に、θ＝９０°の場合、「ねじれ部分」を境目にして、多層プレートの一端側の面と他端側の面とが垂直になる。また、θ＝１８０°の場合、「ねじれ部分」を境目にして、多層プレートの一端側表面が銅プレート面、他端側表面が銀プレート面となる。そして、ねじり角度θが１８０°に近づく程、十字木目金模様は完全な形状になり、ねじり角度θが１８０°から遠ざかるほど（小さくなるほど）十字木目金模様は不完全な形状になる。  同様に、ねじり角度θが１８０°＜θ≦３６０°の時に形成される十字模様木目金プレート表面の十字木目金模様の数は二つとなり、「ねじれ部分」を境目にして、多層プレートの一端側表面が銅プレート面、他端側表面も銅プレート面となる。そして、ねじり角度θが３６０°に近づく程、２つ目の十字木目金模様は完全な形状になり、ねじり角度θが３６０°から遠ざかるほど（小さくなるほど）二つ目の十字木目金模様は不完全な形状になる。  同様に、３６０°＜θ≦５４０°では十字模様木目金プレート表面に３つの十字木目金模様が、５４０°＜θ≦７２０°では４つの十字木目金模様が形成されることになり、以降も同様である。したがって、形成する十字木目金模様の数や形状が所望のものになるようにねじり角度θを決定すればよい。  なお、上記の例においては例えば３６０°回転させて十字模様木目金プレート表面に形成される十字木目金模様の数を２つとしているが、例えば、１箇所において１８０°ねじって十字木目金模様を１つ形成し、当該十字木目金模様から離れた場所で１８０°ねじって十字木目金模様をさらに１つ形成し、多層プレートに形成される十字木目金模様の数を合計で２つとすることもできる。
【００５８】  次に、本工程においては、上記のようにして多層プレートをねじり、ねじった後の当該多層プレートを当該回転中心軸に沿って切断する。切断部位は特に限定されず、例えば中央付近で二分するように切断してもよく、三分、四分等するように切断してもよい。また、切断後の断片の大きさは必ずしも同じである必要は無く、例えば三分する場合、２つの側部より中央部を薄くして切断することもできる。
【００５９】  さらに、本工程においては、上記切断後の多層プレートの切断面が表面となるように、多層プレートを伸ばすようにしている。なお、「表面」とは、例えばローラー等を用いて荷重をかけて伸ばす場合に、当該ローラーと接する面に限られず、当該面に逆側の面も上記の「表面」に含まれるものとする。従って、どちら側の面から伸ばしてもよいが、後述するように、装飾物を形成する際には、装飾物が例えばリングの場合には切断面が外側に、例えばペンダントの場合には切断面が上側（表側）になるようにする。
【００６０】  また、上記の「伸ばす」には、「伸す」、「展延する」、「圧延する」等の意味を少なくとも含むものとし、如何なる限定もされず、最も広義に解釈するものとする。従って、例えば形成する装飾物がリングである場合、切断後の多層プレートを単に展延することになり、また、例えば形成する装飾物がペンダント等の湾曲形状の場合、切断後の多層プレートを拡げるように展延することになる。
【００６１】  切断後の多層プレートを伸ばす際、その厚みに特に制限は無い。即ち、焼成後に装飾物焼成体（即ち装飾金属物品）の強度が保てる程度の厚さにすればよい。
【００６２】［装飾物形成工程］  この工程では、前記［十字模様木目金プレート形成工程］を経て得られた十字模様木目金プレートを用いて十字木目金模様の装飾物を形成する。  十字模様木目金プレートから十字木目金模様の装飾物を形成する具体的な手法は特に限定するものではなく、どのように形成してもよい。必ずしも立体的な造形をしなくてもよく、平坦状のままでもよい。ただし、上記のように、装飾物が例えばリングの場合には上記切断面が外側に、例えばペンダントの場合には上記切断面が上側（表側）になるように、上記の十字模様木目金プレートを用いるようにする。  この装飾物形成工程は、前記特許文献５では単にプレートを捲回して、円筒状の混合体を作製するだけであって、実質的に行われない工程である。  また、この装飾物形成工程は、伝統工芸の木目金技法においては、拡散接合させて一枚の地金にした後、成形できるが、金属板材を成形する作業は、粘土状の多層プレートを造形する作業に比較して極めて大きな力が必要であり、重労働であるのに対し、本発明におけるこの装飾物形成工程は、労力的にも殆ど必要なく、極めて容易に実施できる。  なお、装飾物の具体的な形態としては特に制限されるものではなく、例えば指輪（リング）、ブローチ、ペンダント、ピアス等の形態とすることができる。  また、用いる十字模様木目金プレートは、そのまま（即ち平板状のまま）用いて装飾物を形成してもよく、両端角を削り、長手方向に垂直な方向の断面が丸みを有する（即ち、断面が円弧形状を有する）形状に加工したものを用いて装飾物を形成してもよい。
【００６３】  また、例えば形成する装飾物が十字木目金模様のリングである場合、当該リングの内側には銀プレートを設けるようにすることが好ましい。当該リングがこのような構成を有するための具体的な方法としては、例えば、初めに上記［プレート形成工程］にて説明した方法と同様の方法により銀含有可塑性組成物を板状に形成して銀プレートを製作する。そして、製作された銀プレートを木芯棒に捲回し、捲回された当該銀プレート表面に水を塗布する。その後に、水が塗布された当該銀プレート表面に前記十字模様木目金プレートを捲回することにより、リングの内側に銀プレートが設けられた十字木目金模様のリングを形成することができる。このように、リングの内側に銀プレートを設けることにより、当該リングを指に嵌めた場合に銅が皮膚に接することを防止することができ、銅の錆びや緑青の発生を防止することができる。
【００６４】［装飾物乾燥工程］  この工程では、前記十字木目金模様の装飾物を乾燥させる。乾燥条件は、特に限定するものではないが、自然乾燥または乾燥温度８０〜１８０℃、乾燥時間１０〜６０分の加熱乾燥で行われることが望ましい。加熱乾燥は、乾燥機、電気炉、ドライヤーなどで行うことができ、好ましくは乾燥温度８０〜１２０℃で乾燥時間２０〜４０分である。  乾燥の完了状態は、好ましくは、８０〜１２０℃に加熱された前記装飾物（乾燥装飾物）から水蒸気が出ていない状態をいう。その確認は、例えば８０〜１２０℃に加熱された前記乾燥装飾物にガラス板やステンレス板を近づけて結露が生ずるかどうかで判断できる。結露が生じなければ乾燥終了とみなしてよい。  なお、前記乾燥は、自然乾燥でもできるが、１日以上行うことが特に好ましい。乾燥した確認は、ドライヤーなどで加熱し、前述の如く結露しないことを確認することによって行われる。  なお、必要に応じて、乾燥後にヤスリやサンドペーパ等で木目金模様の乾燥装飾物に更に加工を加える。
【００６５】［焼成体製作工程］  この工程では、前記［装飾物乾燥工程］を経た十字木目金模様の乾燥装飾物を焼成して装飾物焼成体を得る。前述のように装飾物の焼成は、還元雰囲気での焼成でも大気焼成（酸化雰囲気）でもよい。  大気焼成の場合は、６６０〜７７０℃にて３〜４０分、好ましくは７００〜７５０℃にて１０〜１５分で焼成することが特に好ましく、銅含有可塑性組成物の造形体を焼成する場合に比べて低い温度、短い時間にて焼成する。  ちなみに、銅含有可塑性組成物のみの造形物の大気焼成の条件としては、粉末が純銅である銅含有可塑性組成物の焼成温度は、９９０℃×３分〜６分、９８０℃×４分〜１５分、９７０℃×５分〜３０分、９５０℃×５分〜４０分、８５０℃×１０分〜５０分、８００℃×３０分〜６０分、が目安であり、好ましくは８５０℃〜９８０℃、さらに好ましくは９５０℃〜９７０℃である。  大気焼成の場合は、電気炉を前記焼成温度に予熱しておき、その温度に保持された電気炉に前記装飾物を投入し、所定の温度を保持して前記焼成時間後に取り出して急冷すればよい。この場合、従来のように還元雰囲気による焼成を行わないので、アルゴンガス、窒素ガスなどの不活性ガスを焼成中に流し続けなければならない煩雑な手間や炭素などの還元剤を十字木目金模様の乾燥装飾物と一緒に密封容器に入れて外部から加熱するなどの煩雑な手間などが、回避でき、カルチャースクールなどで気軽に適用できるようになる。  なお当然、還元性雰囲気でも同様の温度で焼成できるのは無論であるが、好ましくは前記焼成温度をより高く、前記焼成時間をより長くするとよい。さらに、例えば、有機バインダを燃焼させるために前半を大気焼成し、後半を還元雰囲気で焼成してもよい。この場合の一例を挙げると、前半の大気焼成が室温から３５０℃〜４５０℃に達したら電気炉等の加熱源から前記装飾物を直ちに取り出し、これと炭素などの還元剤と一緒に入れて密封したステンレス容器を電気炉に投入し、室温から７００℃〜８００℃まで加熱、その後その温度を３０分〜９時間保持することによって還元雰囲気焼成することができる。  アルゴンガス雰囲気での焼成は、電気炉にアルゴンガスを流通して大気が入り込まないようにして焼成する。
【００６６】［表面酸化膜除去工程］  この工程は、必ずしも必要ではない。前記［焼成体製作工程］の全体を大気焼成した場合には、この工程を行うのが好ましい。この工程では、前記装飾物焼成体を急冷または酸洗いまたは磨きを行って表面に形成された酸化膜を除去する。  この急冷、酸洗い、磨きについては、この種の貴金属含有可塑性組成物の焼成技術としては、公知の技術であって、酸洗いは、硫酸水素ナトリウムなどの酸洗い用固形酸剤（市販品）の水溶液や希硫酸に５分程度つけて必要に応じてブラシなどで研磨してすぐに水洗する。磨きは、磨きへら、糸バフ、リューター、スポンジ研磨材、ステンレスブラシなど各種の磨き材料が市販されているので、適宜にこれらを用いて研磨する。
【実施例】
【００６７】〔実施例１：十字木目金模様を備える装飾金属物品の製造〕（使用した原料）  銅含有可塑性組成物を構成する銅粉末は、純銅であり、平均粒径２．５μｍの第１銅粉末５０重量％（４５ｗｔ％）と、平均粒径１０μｍの第２銅粉末５０重量％（４５ｗｔ％）とを混合した銅混合粉末を用意した。この銅混合粉末９０ｗｔ％と、有機バインダとしてのメチルセルロース１．２０ｗｔ％、カルボキシメチルセルロースナトリウム０．３０ｗｔ％及び水８．５０ｗｔ％とを十分に混合して粘土状にして銅含有可塑性組成物とした。  銀含有可塑性組成物を構成する銀粉末は、純銀であり、平均粒径２．５μｍの第１銀粉末５０重量％（４６ｗｔ％）と、平均粒径２０μｍの第２銀粉末５０重量％（４６ｗｔ％）とを混合した銀混合粉末を用意した。この銀混合粉末９２ｗｔ％と、有機バインダとしてのデンプン０．７ｗｔ％、セルロース０．８ｗｔ％、残部を水とした水溶性バインダを十分に混合して粘土状の銀含有可塑性組成物とした。【００６８】（プレート形成工程）  上記の銅含有可塑性組成物及び銀含有可塑性組成物を樹脂製のシートに別々に包み、それぞれ３０回程度手で揉んで柔らかくした。柔らかくした後の銅含有可塑性組成物及び銀含有可塑性組成物を、それぞれ直径約１０ｍｍ×高さ約２０ｍｍの大きさの俵形状に成形した。俵形状に成形した銅含有可塑性組成物及び銀含有可塑性組成物をそれぞれ約１．５ｍｍ厚にローラーで伸ばし、約３０ｍｍ×約４０ｍｍの大きさの銅プレート６１及び銀プレート６２を得た（図１及び図２参照）。【００６９】（多層化密着工程）  上記銀プレートの表面に筆を用いて薄く水を塗布し後、当該水を塗布した面に上記銅プレートを重ね合わせ、この重ね合わせた銅−銀プレートの厚さ約３．０ｍｍが、約２．５ｍｍの厚さになるように、銅−銀プレートをローラーで伸ばして密着させた銅−銀プレート６３を得た（図３参照）。  密着後の銅−銀プレート６３を短手方向に対して平行となるようにほぼ半分に切断した。得られた断片２枚を重ねて密着させるに際し、上記の場合と同様に２枚の断片の接触面には筆を用いて水を塗布し、銅プレートと銀プレートとが交互になるように更に重ね合わせた。その状態でこの重ね合わせた銅−銀プレートの４層厚さ約５．０ｍｍが、約３．０ｍｍの厚さになるようにローラーで平らに伸ばし密着させた。  同様にして、得られた４層のプレートをほぼ半分に切断して、この断片２枚を重ねて密着させるに際し、上記の場合と同様に２枚の断片の接触面には筆を用いて水を塗布し、銅プレートと銀プレートとが交互になるように更に重ね合わせた。その状態でこの重ね合わせた銅−銀プレートの８層厚さ約６．０ｍｍが、約３．５ｍｍの厚さになるようにローラーで平らに伸ばし密着させた。  さらに、同様にして、得られた８層のプレートをほぼ半分に切断して、この断片２枚を重ねて密着させるに際し、上記の場合と同様に２枚の断片の接触面には筆を用いて水を塗布し、銅プレートと銀プレートとが交互になるように更に重ね合わせた。その状態でこの重ね合わせた銅−銀プレートの１６層厚さ７．０ｍｍが、約４．２ｍｍの厚さになるようにローラーで平らに伸ばし密着させた。  そして、同様にして、得られた１６層のプ��ートをほぼ半分に切断して、この断片２枚を重ねて密着させるに際し、上記の場合と同様に２枚の断片の接触面には筆を用いて水を塗布し、銅プレートと銀プレートとが交互になるように更に重ね合わせた。その状態でこの重ね合わせた銅−銀プレートの３２層厚さ８．４ｍｍが、約４．５ｍｍの厚さになるようにローラーで平らに伸ばし密着させ銅プレート１６層と銀プレート１６層とが交互に密着させた３２層からなる多層プレート６４を得た。【００７０】（十字模様木目金プレート形成工程）  図５に示すように、多層プレート６４を、多層プレート６４の短手方向の中央近傍を通りかつ長手方向に平行な軸を回転中心軸として１８０°ねじることにより、ねじり多層プレート６５を得た。なお、図５におけるねじり多層プレート６５において、紙面上方向の一端表面は銅プレートのみからなるはずであるが、一部に銀が露出したものとなっていた。一方、紙面下方向の他端表面についても同様に、一部銅が露出したものとなっていた。しかしながら、ねじり多層プレート６５がこのような形態となっていても強度や外観に影響は無かったため、得られたねじり多層プレート６５を後の工程に供した。【００７１】  得られたねじり多層プレート６５について、長手方向に略半分に切断した。その後、図６に示す、得られた断片６５ａの切断面を上にして該切断面に対してローラーを用いて約３ｍｍ厚に伸ばし、長手方向に沿って両端部を切断することにより、図７に示す十字模様木目金プレート６６を形成した。図７に示すように、得られた十字模様木目金プレート６６においては、その中央部付近に十字木目金模様が形成されていた。【００７２】（装飾物形成工程及び装飾物乾燥工程）  得られた十字模様木目金プレート６６を用いてリングを形成するために、初めに以下の工程を行った。  まず、上記の銀含有可塑性組成物１０ｇを樹脂製のシートに包み、３０回程度手で揉んで柔らかくした。柔らかくした後の銀含有可塑性組成物をひも状（直径約０．５ｍｍ）に形成し、形成されたひも状の銀含有可塑性組成物に対して荷重をかけて伸ばし約１ｍｍ厚とし、上記十字模様木目金プレート６６の短手方向の長さと同じ長さになるように長手方向に沿って両端を切断して、板状の銀プレートを形成した。【００７３】  得られた板状の銀プレートを木芯棒に捲回し、捲回された銀プレートの外側表面に水を薄く塗布した後、当該銀プレートの水が塗布された面に対して密着するように、上記の板状の十字模様木目金プレート６６を密着し（この際、上記切断面が表側（即ち表面）になるように密着した。）、その内側に銀プレートが設けられた木目金模様のリングを形成した。そして、手やヘラで、長手方向に垂直な方向の断面が丸みを有する（即ち、断面が円弧形状を有する）形状に加工した。  加工後の様子は図８に示した。ただし、図８においては、内側に密着している銀プレートの厚さよりも十字模様木目金プレート６６の厚さの方がはるかに厚いため、説明の便宜上、当該銀プレートは図示していない。なお、木芯棒２２に銀プレートを巻きつける際、当該銀プレートと木芯棒２２とが密着しないように、その間に紙を挟んだ。  そして、これらを乾燥させることにより、内側に銀プレートが設けられた十字模���木目金プレート６６からなるリング状の十字木目金模様の乾燥装飾物を得た。そして、乾燥装飾物をヤスリやサンドペーパで形状を整え、後の工程に供した。【００７４】（焼成体製作工程）  乾燥後の、銀プレートが密着された十字模様木目金プレート６６（即ち乾燥装飾物）を木芯棒２２から取り外し、耐火性のセラミックスファイバーからなるボード（商品名：カオウールボード）に乾燥装飾物を配置し、電気炉を用いて大気焼成を行った。大気焼成の条件としては、電気炉に乾燥装飾物を入れた後室温から４５０℃まで昇温し、その後直ちに取り出した。【００７５】  次いで、この大気焼成した装飾物を、炭を入れたアルタイト容器に、炭の上面から１ｃｍ程度の位置に埋没させて密封した。これを電気炉に投入し、室温から７８０℃に炉内温度が達したら、この温度を８時間保持した（還元雰囲気での焼成）。８時間焼成後に、装飾物焼成体（即ち装飾金属物品）を取り出し大気中で冷却した。そして、冷却後、表面を研磨した。最終的に得られた装飾物焼成体７０を図９に示す。図９に示すリング状の装飾金属物品（指輪）７０においては、黒色で示した部分が銅であり、白色で示した部分が銀である。図９に示すように、本発明の十字木目金模様を備える装飾金属物品の製造方法によって形成した装飾金属物品７０は、前方中央部に美麗、鮮やかかつ緻密に十字木目金模様が形成されていた。また、その他の部分についても、木目金模様が形成されていた。【００７６】〔実施例２：十字木目金模様を備える銅−銀装飾金属品の製造〕  銅混合粉末９０重量％［混合重量組成：平均粒径２．５μｍの銅粉末（純銅）４７．５％、平均粒径１０μｍの銅粉末（純銅）４７．５％、及び酸化ジルコニウム５．０％］と、有機バインダとしてのメチルセルロース１．２０重量％、ヒドロキシプロピルメチルセルロース０．１５重量％、澱粉０．８重量％、リグニン０．１０重量％及び水７．７５重量％とを十分に混合して粘土状の銅含有可塑性組成物を作った。  一方、粘土状の銀含有可塑性組成物は、前記実施例１と全く同様にして、銀混合粉末９２ｗｔ％［混合重量組成：平均粒径２．５μｍの第１銀粉末（純銀）５０重量％、平均粒径２０μｍの第２銀粉末（純銀）５０重量％］と、有機バインダとしてのデンプン０．７ｗｔ％、セルロース０．８ｗｔ％、残部を水とした水溶性バインダを十分に混合して作った。【００７７】  銅粘土含有可塑性組成物及び銀粘土可塑性組成物として上記のものを用いたこと以外は実施例１と同様にして、十字木目金模様を備える装飾金属物品を製造した。その結果、図示はしていないが実施例１において製造した十字木目金模様を備える装飾金属物品（即ち図９に示した装飾金属物品）と同様に、十字木目金模様を美麗、鮮やかかつ緻密に形成することができた。
【符号の説明】
【００７８】  ７０  木目金模様を備える装飾金属物品（指輪）
【図１】
2011037236.tif 000003
【図２】
2011037236.tif 000004
【図３】
2011037236.tif 000005
【図４】
2011037236.tif 000006
【図５】
2011037236.tif 000007
【図６】
2011037236.tif 000008
【図７】
2011037236.tif 000009
【図８】
2011037236.tif 000010
【図９】
2011037236.tif 000011
【図１０】
2011037236.tif 000012
【国際調査報告】
2011037236.tif 000013
2011037236.tif 000014
2011037236.tif 000015
2011037236.tif 000016